(57)【特許請求の範囲】
【請求項１】
平坦面にされた上面を有する平角状に形成された帯板状導電材の表面に溶融はんだめっき層を形成した太陽電池用リード線を、その溶融はんだめっき層のはんだによって半導体基板の表面電極及び裏面電極にフラックスを用いてはんだ付けした太陽電池において、
前記帯板状導電材の引張り試験における０．２％耐力値が９０ＭＰａ以下であり、かつ、前記溶融はんだめっき層が平坦に形成されており、前記溶融はんだめっき層の表面の酸化膜の厚さが７ｎｍ以下であることを特徴とする太陽電池。
【請求項２】
上記帯板状導電材は、体積抵抗率が５０μΩ・ｍｍ以下の平角線である請求項１記載の太陽電池。
【請求項３】
上記帯板状導電材は、Ｃｕ、Ａｌ、Ａｇ、Ａｕのいずれかからなる請求項１又は２記載の太陽電池。
【請求項４】
上記帯板状導電材は、タフピッチＣｕ、低酸素Ｃｕ、無酸素Ｃｕ、リン脱酸Ｃｕ、純度９９．９９９９％以上の高純度Ｃｕのいずれかからなる請求項１〜３いずれか記載の太陽電池。
【請求項５】
上記溶融はんだめっき層は、Ｓｎ系はんだ、又は、第１成分としてＳｎを用い、第２成分としてＰｂ、Ｉｎ、Ｂｉ、Ｓｂ、Ａｇ、Ｚｎ、Ｎｉ、Ｃｕから選択される少なくとも１つの元素を０．１ｍａｓｓ％以上含むＳｎ系はんだ合金からなる請求項１〜４いずれか記載の太陽電池。
【発明の詳細な説明】
【技術分野】
【０００１】
本発明は、太陽電池用リード線に係り、特に、太陽電池セルとの接合性に優れた太陽電池用リード線およびその製造方法並びにそれを用いた太陽電池に関するものである。
【背景技術】
【０００２】
太陽電池には、半導体基板として多結晶及び単結晶のＳｉセルが用いられる。
【０００３】
図８（ａ）、図８（ｂ）に示されるように、太陽電池１００は、半導体基板１０２の所定の領域、すなわち半導体基板１０２の表面に設けられた表面電極１０４と裏面に設けられた裏面電極１０５に、太陽電池用リード線１０３ａ、１０３ｂをはんだあるいは接着剤で接合して作製される。半導体基板１０２内で発電された電力を太陽電池用リード線１０３を通じて外部へ伝送する。
【０００４】
図１０（ａ）、図１０（ｂ）に示されるように、従来の太陽電池用リード線１０３は、帯板状導電材１１２とその帯板状導電材１１２の上下面に形成された溶融はんだめっき層１１３とを備える。帯板状導電材１１２は、例えば、円形断面の導体を圧延加工して帯板状にしたものであり、平角導体、平角線とも呼ばれる。
【０００５】
溶融はんだめっき層１１３は、帯板状導電材１１２の上下面に、溶融めっき法により溶融はんだを供給して形成したものである。
【０００６】
溶融めっき法は、酸洗等により帯板状導電材１１２の上下面を清浄化し、その帯板状導電材１１２を、溶融はんだ浴に通すことにより、帯板状導電材１１２の上下面にはんだを積層していく方法である。溶融はんだめっき層１１３は、帯板状導電材１１２の上下面に付着した溶融はんだが凝固する際に表面張力の作用によって、図１０（ｂ）に示されるように、幅方向側部から中央部にかけて膨らんだ形状、いわゆる山形に形成される。
【０００７】
この太陽電池用リード線１０３は溶融はんだめっき層１１３が山形に膨らんでいるため、ボビンに巻き取る際に安定した積層状態が得られ難く、巻き崩れが起こりやすい。また、巻き崩れによりリード線が絡まり、引き出されなくなることがある。
【０００８】
この太陽電池用リード線１０３を所定の長さに切断し、エアで吸着して半導体基板１０２の表面電極１０４の上に移動し、図８（ａ）、図８（ｂ）に示すように、半導体基板１０２の表面電極１０４にはんだあるいは接着剤で接合する。表面電極１０４には、表面電極１０４と導通する電極帯（図示せず）が、あらかじめ形成されている。この表面電極１０４に太陽電池用リード線１０３ａの溶融はんだめっき層１１３を接触させ、その状態ではんだ付けあるいはあらかじめ接着剤を塗布し接合を行う。太陽電池用リード線１０３ｂを半導体基板１０２の裏面電極１０５に接合する場合も同様である。
【０００９】
このとき、図１０の太陽電池用リード線１０３は、溶融はんだめっき層１１３が膨らみ偏肉化しているため、エア吸着治具との接触面積が小さく吸着力が不十分で、移動の際に落下する問題がある。また、表面電極１０４と溶融はんだめっき層１１３との接触面積が小さくなる。表面電極１０４と溶融はんだめっき層１１３との接触面積が小さいと、半導体基板１０２から溶融はんだめっき層１１３への熱伝導が不十分になり、はんだ付け不良が生じる。
【００１０】
また、表面電極１０４と溶融はんだめっき層１１３との接触面積が小さいことは、半導体基板１０２の表裏両面に太陽電池用リード線１０３ａ、１０３ｂを接合する場合に、図８（ｂ）に示すように、表面電極１０４にはんだ付けする太陽電池用リード線１０３ａと裏面電極１０５にはんだ付けする太陽電池用リード線１０３ｂとの間に位置ズレを生じさせ、その位置ズレが原因でセル割れ（半導体基板１０２が割れること）が発生する。半導体基板１０２は高価であるので、セル割れは好ましくない。
【００１１】
半導体基板１０２の表面電極１０４と太陽電池用リード線１０３との良好なはんだ接合性を与えていたはんだ含浸工程の省略で、従来は接合性に問題の無かった太陽電池用リード線の中でも、十分な接合性の得られないケースが多く見られるようになった。半導体基板１０２と太陽電池用リード線１０３との接合は、表面電極１０４の電極材料（例えばＡｇ）と溶融はんだめっき層１１３の接合材料（例えばＳｎ）との間で金属間化合物（例えばＡｇ3Ｓｎ）が形成されることでなされるが、このためには、フラックスの作用で溶融はんだめっき層１１３の表面と表面電極１０４の表面から酸化膜が除去されてはんだの金属原子（Ｓｎ）と電極の金属原子（Ａｇ）とが直接衝突することと、加熱によりはんだ中のＳｎ原子が他原子（Ａｇ）への格子内に拡散しやすくなることが必要となる。すなわち、溶融はんだめっき層１１３表面の酸化膜の厚みが大きい場合、フラックスによる酸化膜除去が不十分となり、はんだ付け不良が生じることとなる。
【００１２】
表面電極１０４と溶融はんだめっき層１１３との接着力を増すために、表面に凹凸部を形成した帯板状導電材に平坦な被覆材を備えることで、表面電極との接触面積を増してモジュール出力の低下を抑制して信頼性を向上させる方法が提案されている（特許文献１）。
【００１３】
図９に示されるように、特許文献１の太陽電池用リード線９３は、帯板状導電材９２の表面に圧延あるいは切削あるいはエッチングにより凹凸部９４を形成し、さらに溶融はんだめっき層８３、８４を平坦に形成している。このような太陽電池用リード線９３を、図７（ａ）、図７（ｂ）に示すように半導体基板５２の表面電極５４又は裏面電極５５に対して溶融はんだめっき層８３をはんだ付けすると、太陽電池用リード線９３が半導体基板５２に強固に接合され、太陽電池用リード線９３が半導体基板５２から外れ難く、耐久性に優れる。
【先行技術文献】
【特許文献】
【００１４】
【特許文献１】国際公開ＷＯ２００６／１２８２０３号パンフレット
【発明の概要】
【発明が解決しようとする課題】
【００１５】
前述のように、特許文献１の太陽電池用リード線９３によれば、幅方向側部から中央部にかけてのめっき層８３、８４が平坦なため、表面電極５４と裏面電極５５に対する位置ずれも生じにくく、位置ずれによるセル割れは起こりにくい。しかし、はんだあるいは樹脂で表面電極５４と裏面電極５５に接合する際の温度変化により図７（ｃ）に示すようにセルが反りやすく、そのため太陽電池用リード線９３が剥がれやすくなるので、モジュール出力が低下する問題が残っている。
【００１６】
太陽電池は、そのコストの大半を半導体基板が占めるため、半導体基板の薄型化が検討されているが、薄型化された半導体基板は電極への接合時に反りやすく、割れやすい。例えば、半導体基板の厚みが２００μｍ以下になると反りによるセル割れや平角線の剥離が生じる割合が大きくなる。
【００１７】
太陽電池用リード線が原因で半導体基板にセル割れや平角線の剥離によるモジュール出力の低下が発生するようでは、半導体基板の薄型化は望めない。
【００１８】
そこで、本発明の目的は、上記課題を解決し、セル割れ抑制効果および接合信頼性の高い太陽電池用リード線およびその製造方法並びにそれを用いた太陽電池を提供することにある。
【課題を解決するための手段】
【００１９】
上記目的を達成するために請求項１の発明は、平坦面にされた上面を有する平角状に形成された帯板状導電材の表面に溶融はんだめっき層を形成した太陽電池用リード線を、その溶融はんだめっき層のはんだによって半導体基板の表面電極及び裏面電極にフラックスを用いてはんだ付けした太陽電池において、前記帯板状導電材の引張り試験における０．２％耐力値が９０ＭＰａ以下であり、かつ、前記溶融はんだめっき層が平坦に形成されており、前記溶融はんだめっき層の表面の酸化膜の厚さが７ｎｍ以下であることを特徴とする太陽電池である。
【００２１】
請求項２の発明は、上記帯板状導電材は、体積抵抗率が５０μΩ・ｍｍ以下の平角線である請求項１記載の太陽電池である。
【００２２】
請求項３の発明は、上記帯板状導電材は、Ｃｕ、Ａｌ、Ａｇ、Ａｕのいずれかからなる請求項１又は２記載の太陽電池である。
【００２３】
請求項４の発明は、上記帯板状導電材は、タフピッチＣｕ、低酸素Ｃｕ、無酸素Ｃｕ、リン脱酸Ｃｕ、純度９９．９９９９％以上の高純度Ｃｕのいずれかからなる請求項１〜３いずれか記載の太陽電池である。
【００２４】
請求項５の発明は、上記溶融はんだめっき層は、Ｓｎ系はんだ、又は、第１成分としてＳｎを用い、第２成分としてＰｂ、Ｉｎ、Ｂｉ、Ｓｂ、Ａｇ、Ｚｎ、Ｎｉ、Ｃｕから選択される少なくとも１つの元素を０．１ｍａｓｓ％以上含むＳｎ系はんだ合金からなる請求項１〜４いずれか記載の太陽電池である。
【発明の効果】
【００２７】
本発明によれば、セル割れ抑制効果および接合信頼性が高い太陽電池用リード線を得ることができるという優れた効果を発揮するものである。
【図面の簡単な説明】
【００２８】
【図１】本発明の一実施形態を示し、（ａ）は太陽電池用リード線の平面図、（ｂ）は（ａ）のＡ−Ａ線断面図、（ｃ）は太陽電池用リード線の材料となる帯板状導電材の斜視概略図である。
【図２】本発明の他の実施形態を示し、（ａ）は太陽電池用リード線の平面図、（ｂ）は（ａ）のＢ−Ｂ線断面図である。
【図３】本発明の他の実施形態を示し、（ａ）は太陽電池用リード線の平面図、（ｂ）は（ａ）のＣ−Ｃ線断面図である。
【図４】本発明の他の実施形態を示し、（ａ）は太陽電池用リード線の平面図、（ｂ）は（ａ）のＤ−Ｄ線断面図である。
【図５】本発明において、溶融はんだめっき層を形成する溶融めっき設備の概略図である。
【図６】本発明の太陽電池を示し、（ａ）は太陽電池の平面図、（ｂ）は横断面図、（ｃ）はリード線を表面電極に接合した縦断面図である。
【図７】従来の太陽電池を示し、（ａ）は太陽電池の平面図、（ｂ）は横断面図、（ｃ）はリード線を表面電極に接合した縦断面図である。
【図８】従来の太陽電池を示し、（ａ）は太陽電池の平面図、（ｂ）は横断面図、（ｃ）はリード線を表面電極に接合した縦断面図である。
【図９】従来の太陽電池用リード線を示し、（ａ）は太陽電池用リード線の平面図、（ｂ）は（ａ）のＥ−Ｅ線断面図である。
【図１０】従来の太陽電池用リード線を示し、（ａ）は太陽電池用リード線の平面図、（ｂ）は（ａ）のＥ−Ｅ線断面図である。
【発明を実施するための形態】
【００２９】
以下、本発明の好適な一実施の形態を添付図面に基づいて詳述する。
【００３０】
図１（ａ）、図１（ｂ）に示されるように、本発明に係る太陽電池用リード線１０は、帯板状導電材１２の上下面に溶融はんだを供給し、はんだ浴出口でめっきした帯板状導電材１２をはんだが溶融した状態で、上下面をロールではさみ、めっき厚を調整しつつ、上下の溶融はんだめっき層１３、１３を平坦に形成したものである。ここで「はんだが溶融した状態」とは固体と液体が共存する固液共存状態を示す。
【００３１】
帯板状導電材１２は、素線（断面円形状の線材）を圧延加工することにより形成し、これを連続通電加熱炉又は連続式加熱炉又はバッチ式加熱設備で熱処理して形成される。
【００３２】
図１（ｃ）は、帯板状導電材１２の斜視図を示したもので、上面１２ａと下面１２ｂとが平坦面にされ、側面１２ｃが凸状に膨らんで形成され、端面１２ｄが適宜の長さにカットされて形成される。
【００３３】
図５は、溶融はんだめっき層１３、１３を平坦に形成するための溶融めっき設備を示し、はんだ浴１５内に帯板状導電材１２を反転させて上方に向く反転ローラ１６が設けられ、そのローラ１６の上方に位置したはんだ浴１５の上方に、上下一対のローラ１７ａ、１７ｂ、１８ａ、１８ｂを設け、その上方に引き上げローラ１９を設けて構成される。下部のローラ１７ａ、１７ｂは、はんだ溶融状態でめっき表面を平坦に形成する。
【００３４】
帯板状導電材１２は、はんだ浴１５に浸漬されることで上下面にはんだが供給され、反転ローラ１６で反転されて上方に向い、下部ロール１７ａ、１７ｂで、めっき層が挟まれて平坦に形成される。上部ロール１８ａ、１８ｂで心材（Ｃｕ）の位置を調整することによって、図１（ａ）、図１（ｂ）に示すように溶融はんだめっき層１３、１３を平坦に形成した太陽電池用リード線１０が製造される。
【００３５】
帯板状導電材１２に平坦な溶融はんだめっき層１３ａ、１３ｂを形成する為の上下のロール１７ａ、１７ｂ、１８ａ、１８ｂは、はんだ浴１５の出口で帯板状導電材１２の上下面を挟むように配置され、その上下のロール１７ａ、１７ｂ、１８ａ、１８ｂの間隔を微調整することで、溶融はんだめっき層１３、１３のめっき厚を調整することができる。また、はんだ溶融状態においてリード線をロールではさむ方法でめっきを平坦化する方法をとることで、ロール加工による帯板状導電材１２への圧力を抑制し、加工硬化による耐力増大を抑えることができる。
【００３６】
図２〜図４は、本発明に係る太陽電池用リード線の他の形状を示したものである。
【００３７】
図２（ａ）、図２（ｂ）の太陽電池用リード線２０は、帯板状導電材１２の上面１２ａの溶融はんだめっき層２３を中央部２３ｏを平坦に、両側部２３ｓがアール状になるように形成し、下面１２ｂの溶融はんだめっき層２４を全体に平坦に形成したものである。
【００３８】
また図３（ａ）、図３（ｂ）の太陽電池用リード線３０は、帯板状導電材１２の上面１２ａと下面１２ｂの溶融はんだめっき層３３、３４の中央部３３ｏ、３４ｏを平坦に、両側部３３ｓ、３４ｓがアール状になるようにそれぞれ形成したものである。
【００３９】
図４の太陽電池用リード線４０は、帯板状導電材４２をスリット加工により下面４２ｂが凹状になるように形成し、その帯板状導電材４２の上下面４２ａ、４２ｂに、図５で説明した溶融めっき設備を用いて、それぞれ溶融はんだめっき層４３、４４を形成したものである。
【００４０】
この場合、下部溶融はんだめっき層４４の両端部の厚さは、バリを考慮して５μｍ以上となるように下部溶融はんだめっき層４４を形成する。
【００４１】
下面４２ｂが凹状の帯板状導電材４２は、特許文献１に記載されるように、平板をスリットして帯板を得る際に、スリッターの回転刃の間隔や回転速度を調整することで下面４２ｂが凹状で、上面４２ａがやや凸状の帯板状導電材４２とすることができる。
【００４２】
スリット加工による帯板状導電材４２は、種々の幅の材料に対応できる。つまり、帯板状導電材４２の幅が長手方向に均一でなくてもまた、幅が異なる多様な帯板状導電材４２を使用する場合でも、スリット加工によって長尺で長手方向に幅が均一なものが形成できる。
【００４３】
この実施の形態においては、裏面配線のように幅広の導体が要求される場合には、スリット加工で成形した帯板状導電材４２を用いる必要があるが、その端部のバリが接合時にセル割れを起こさないように端部のめっき厚を５μｍ以上とし、溶融はんだめっき層４４を平坦に形成することで、さらにシャドウロス抑制に優れる（裏面配線としても適用可能な）太陽電池用リード線４０が得られる。
【００４４】
図２〜図４に示した溶融はんだめっき層２３、２４、３３、３４、４３、４４の形状は、溶融はんだめっきの量と上下のロール１７ａ、１７ｂ、１８ａ、１８ｂの間隔とその位置を調整することと、ロール１７ａ、１７ｂのロール接触パターンを変えることで形成できる。
【００４５】
すなわち、図５の溶融めっき設備で、帯板状導電材１２の上下面に溶融はんだめっき層２３、２４、３３、３４、４３、４４が形成される際、帯板状導電材１２の上下に走行する経路は、反転ローラ１６と引き上げローラ１９とで決定され、その経路に対して上下の各ロール１７ａ、１７ｂ、１８ａ、１８ｂの位置と間隔を微調整することで、上部溶融はんだめっき層２３、３３、４３の層厚と下部溶融はんだめっき層２４、３４、４４の層厚が調整できると共に全体の層厚が調整でき、また全体の層厚は、先ず下部のロール１７ａ、１７ｂの間隔で最初の厚さが決定され、上部のロール１８ａ、１８ｂの間隔で芯材である帯板状導電材１２の位置が決定される。
【００４６】
はんだめっき炉に対するロールの高さは、はんだめっきが完全に凝固しない位置に固定しているため、めっき表面はロール加工にて平坦な形状となる。また、溶融状態ではんだめっきが凝固する前に平坦部を形成するため、心材である帯板状導電材１２は加工硬化せず、その０．２％耐力を低く維持できる。
【００４７】
この図２〜図４に示した帯板状導電材１２の導体幅と電極幅が同等の場合に、供給するはんだ量を抑制することで、帯板状導電材と半導体基板との接合に寄与するはんだが過剰に表面電極、裏面電極との接合部に供給され、電極以外の部位に流出してセル受光面を小さくすることを防ぐ。これにより、シャドウロス抑制に優れる太陽電池用リード線が得ることができる。
【００４８】
このように本発明に係る太陽電池用リード線１０、２０、３０、４０は、半導体基板の表面電極及び裏面電極への設置が容易となるよう、及び接合時に必要な熱伝導が十分に確保されるように溶融はんだめっき層１３、２３、３３、４３に平坦部を形成したものである。さらに、はんだ溶融状態で凝固する前にめっき層を平坦に形成するため心材が加工硬化せず、低い０．２％耐力を維持でき、セルへの接続時にセル反りが生じにくい。セル反りが生じにくいため、セルが反った際のリード線の剥離が生じにくい。これにより、表面電極及び裏面電極に対して強固な接合（有効接合面積の広い接合）を可能にする。
【００４９】
帯板状導電材１２には、例えば、体積抵抗率が５０μΩ・ｍｍ以下の平角線を用いる。
【００５０】
この平角線を圧延加工することによって図１（ｃ）のような横断面形状の帯板状導電材１２を得ることができる。
【００５１】
帯板状導電材１２は、Ｃｕ、Ａｌ、Ａｇ、Ａｕのいずれか、あるいは、タフピッチＣｕ、低酸素Ｃｕ、無酸素Ｃｕ、リン脱酸Ｃｕ、純度９９．９９９９％以上の高純度Ｃｕのいずれかからなる。
【００５２】
溶融はんだめっき層としては、Ｓｎ系はんだ（Ｓｎ系はんだ合金）を用いる。Ｓｎ系はんだは、成分重量が最も重い第１成分としてＳｎを用い、第２成分としてＰｂ、Ｉｎ、Ｂｉ、Ｓｂ、Ａｇ、Ｚｎ、Ｎｉ、Ｃｕから選択される少なくとも１つの元素を０．１ｍａｓｓ％以上含むものである。
【００５３】
次に、本発明の効果を説明する。
【００５４】
図１（ａ）に示した太陽電池用リード線１０を、図６に示す半導体基板５２の表面電極５４及び裏面電極５５に接合するに際し、太陽電池用リード線１０や半導体基板５２の加熱温度は、溶融はんだめっき層１３のはんだの融点付近あるいは接合に用いる樹脂の硬化温度付近に制御される。その理由は、太陽電池用リード線１０の帯板状導電材１２（例えば、銅）の熱膨張率と半導体基板（Ｓｉ）の熱膨張率が大きく相違するためである。熱膨張率の相違によって半導体基板５２に反り及びクラックを発生させる原因となる熱応力が生じる。この熱応力を小さくするには、リード線の０．２％耐力を小さくすればよい。これにより、接合の際に加熱されたリード線が冷却する際に、セルに生じる圧縮応力を下げられるためセルの反りが低減され、セル反りによって発生するリード線の剥離を防ぐことができる。よって、リード線の０．２％耐力は９０ＭＰａ以下であることが望ましい。また、接合時の熱膨張歪みを小さくするため、接合温度は可能な限り低温で行うのがよい。よって、太陽電池用リード線１０や半導体基板５２の加熱温度は、溶融はんだめっき層１３のはんだの融点付近の温度、あるいは、発生する熱応力をさらに小さくするために、はんだよりも低温接合可能な樹脂や導電性ペースト、異方性導電性フィルムの硬化温度に制御される。
【００５５】
上記接合時の加熱方法は、例えば、半導体基板５２をホットプレート上に設置し、このホットプレートからの加熱と半導体基板５２に設置された太陽電池用リード線１０の上方からの加熱とを併用するものである。
【００５６】
半導体基板５２の表面電極５４及び裏面電極５５と溶融はんだめっき層１３との接触面積を大きくし、半導体基板５２から溶融はんだめっき層１３への熱伝導を十分にするためには、溶融はんだめっき層１３を含む太陽電池用リード線１０の形状が平角状で接触強度を得るため平坦なはんだめっき層を有するのが良い。そして、セル反りによるリード線の剥離を防ぐためには、リード線１０の０．２％耐力が９０ＭＰａ以下でなければならない。
【００５７】
しかし、図９に示した従来の太陽電池用リード線９３は、圧延や切削ではんだ表面を加工しているため心材が加工硬化し、リード線の０．２％耐力が高いものとなる。また、従来の太陽電池用リード線は、はんだめっき層表面の酸化膜厚が厚いため、表面電極５４とのはんだ接合時にフラックスによる酸化膜除去が不十分となり、はんだ付け不良が生じ、結果的に、機械的な剥離が起こる、導通不良で十分な出力が得られないなどの問題が生じる。よって、図７（ｃ）に示したように、半導体基板５２の表面電極５４に接合する際に半導体基板に反りが生じる。このため、十分な導通が得られなくなり、モジュール出力が低下してしまう。
【００５８】
一方、本発明のリード線は０．２％耐力を低く抑えるためにはんだの平坦部形成をはんだの溶融状態で実施している。これにより、リード線のはんだめっきは加工硬化を生じることなく、低い耐力値を維持できている。
【００５９】
本発明は、溶融めっきを高速で行う際に生ずるめっき層の偏肉化をロール１７、１８で溶融はんだを絞り落とすことによって抑制できるため、所定のめっき厚形成を従来よりも高速で行うことができ、量産性にも優れている。その結果、本発明は、セル割れ抑制および接続信頼性に最も効果を有する太陽電池用リード線を提供することができる。
【００６０】
次に本発明に用いる帯板状導電材の材料の物性を表１に示す。
【００６１】
【表１】
0005397809.tif 000002
【００６２】
帯板状導電材は、体積抵抗率が比較的小さい材料であることが好ましい。表１のように、帯板状導電材にはＣｕ、Ａｌ、Ａｇ、Ａｕなどがある。
【００６３】
Ｃｕ、Ａｌ、Ａｇ、Ａｕのうち体積抵抗率が最も低いのはＡｇである。従って、帯板状導電材としてＡｇを用いると、太陽電池用リード線１０を用いた太陽電池の発電効率を最大限にすることができる。帯板状導電材としてＣｕを用いると、太陽電池用リード線を低コストにすることができる。帯板状導電材としてＡｌを用いると、太陽電池用リード線１０、２０、３０、４０の軽量化を図ることができる。
【００６４】
帯板状導電材としてＣｕを用いる場合、そのＣｕには、タフピッチＣｕ、低酸素Ｃｕ、無酸素Ｃｕ、リン脱酸Ｃｕ、純度９９．９９９９％以上の高純度Ｃｕのいずれを用いてもよい。帯板状導電材の０．２％耐力を最も小さくするためには、純度が高いＣｕを用いるのが有利である。よって、純度９９．９９９９％以上の高純度Ｃｕを用いると、帯板状導電材の０．２％耐力を小さくすることができる。タフピッチＣｕ又はリン脱酸Ｃｕを用いると、太陽電池用リード線を低コストにすることができる。
【００６５】
溶融はんだめっき層に用いるはんだとしては、Ｓｎ系はんだ、又は、第１成分としてＳｎを用い、第２成分としてＰｂ、Ｉｎ、Ｂｉ、Ｓｂ、Ａｇ、Ｚｎ、Ｎｉ、Ｃｕから選択される少なくとも１つの元素を０．１ｍａｓｓ％以上含むＳｎ系はんだ合金が挙げられる。
【００６６】
これらのはんだは、第３成分として１０００ｐｐｍ以下の微量元素を含んでいてもよい。
【００６７】
次に、本発明の太陽電池用リード線の製造方法を説明する。
【００６８】
まず、原料の断面円形状の線材（図示せず）を圧延加工することにより、帯板状導電材を形成する。この帯板状導電材を連続通電加熱炉又は連続式加熱炉又はバッチ式加熱設備で熱処理する。その後、図５に示しためっきラインを用いて溶融はんだを供給して、溶融はんだめっき層に平坦部を形成する。
【００６９】
これに対し、従来の太陽電池用リード線はめっき後に、はんだめっきが凝固した状態で、圧延、切削などにより、めっき表面に平坦部を形成している。圧延、切削による加工を施した場合、リード線の心材にも少なからず加工硬化が生じるため、リード線の０．２％耐力が増大してしまう。
【００７０】
ここで、はんだ浴の温度は、使用はんだの融点よりも高めに設定する必要があるが、溶融状態でははんだ中のＳｎが容易に拡散して空気中の酸素と結びつき、酸化膜生成が顕著に進む。また、製造雰囲気の温度や湿度の高さも酸化膜生成促進に寄与する。よって、はんだ浴の温度は使用はんだの液相線温度＋１２０℃以下、めっき作業雰囲気の温度を３０℃以下、めっき作業雰囲気の相対湿度を６５％以下とすることが望ましい。ただし、はんだ浴の温度は接触式温度計により帯板状導電材のはんだ浴への入口あるいは出口から５ｃｍ以内、めっき作業雰囲気の温度と相対湿度はめっき作業ラインより５ｍの位置の測定値を示す。
【００７１】
また、作製した太陽電池用リード線を酸素透過度１ｍｌ／ｍ2・ｄａｙ・ＭＰａ以下、透湿度０．１ｇ／ｍ2・ｄａｙ以下の梱包材で梱包、あるいは未梱包もしくは梱包材開封状態であっても温度３０℃以下、相対湿度６５％以下の条件下で保管すれば、酸化膜厚の成長を７ｎｍ以下に抑制することができる。
【００７２】
従来の太陽電池用リード線はめっき後に、はんだめっきが凝固した状態で、圧延、切削などにより、めっき表面に平坦部を形成している。圧延、切削による加工を施した場合、リード線の心材にも少なからず加工硬化が生じるため、リード線の０．２％耐力が増大してしまう。
【００７３】
一般に、固体や液体の内部では、内部分子同士に分子間力が働いているため、できるだけ小さくなろうとする性質がある。表面の分子は片側が異なる分子に囲まれているため、高い内部エネルギー状態にあり、その過剰なエネルギーを安定した状態にしようとする。空気と接するはんだ（液体）の場合、空気中の分子間力ははんだ中の分子間力に比べて極めて小さいため、はんだ表面の分子は空気側の分子からは引っ張られず、はんだ内部の分子からのみ引っ張られることになる。よって、はんだ表面の分子は常にはんだの中に入っていこうとし、その結果、はんだ表面は最も表面積の少ない（はんだを構成する元素の少ない）球状になろうとする。
【００７４】
このような表面積を小さくするように働く力（表面張力）によって、図１〜図４に示した本発明の太陽電池用リード線１０〜４０および図１０に示した平坦部の無い従来の太陽電池用リード線１０３は、帯板状導電材の上下面に曲面で構成された凹凸部ないし山形に膨らんだ形状で凝固した溶融はんだめっき層が形成される。球状になるはずのはんだが球状にならないのは、はんだに帯板状導電材との界面の相互作用力（はんだと帯板状導電材の界面張力）がかかっているからである。
【００７５】
原料を帯板状導電材に加工する加工方法としては、圧延加工、スリット加工のいずれも適用可能である。圧延加工とは、丸線を圧延して平角化する方式である。圧延加工により帯板状導電材を形成すると、長尺で長手方向に幅が均一なものが形成できる。スリット加工は、種々の幅の材料に対応できる。つまり、原料導電材の幅が長手方向に均一でなくても、幅が異なる多様な原料導電材を使用する場合でも、スリット加工によって長尺で長手方向に幅が均一なものが形成できる。
【００７６】
帯板状導電材を熱処理することにより、帯板状導電材の軟化特性を向上させることができる。帯板状導電材の軟化特性を向上させることは、０．２％耐力を低減させるのに有効である。熱処理方法としては、連続通電加熱、連続式加熱、バッチ式加熱がある。連続して長尺にわたって熱処理するには、連続通電加熱、連続式加熱が好ましい。安定した熱処理が必要な場合には、バッチ式加熱が好ましい。酸化を防止する観点から、窒素などの不活性ガス雰囲気あるいは水素還元雰囲気の炉を用いるのが好ましい。
【００７７】
不活性ガス雰囲気あるいは水素還元雰囲気の炉は、連続通電加熱炉又は連続式加熱炉又はバッチ式加熱設備により提供される。
【００７８】
次に、本発明の太陽電池について詳しく説明する。
【００７９】
図６（ａ）及び図６（ｂ）に示されるように、本発明の太陽電池５０は、これまで説明した太陽電池用リード線１０（又は２０、３０、４０）を溶融はんだめっき層１３のはんだあるいは樹脂によって半導体基板５２の表面電極５４及び裏面電極５５に接合したものである。ただし、はんだ接合の場合には、はんだめっき表面の酸化膜厚を７ｎｍ以下とすることが望ましい。酸化膜の厚さが７ｎｍを超えると、セル上の電極に太陽電池用リード線をはんだ接合する際、酸化膜の除去が難しくなり、電極に対する太陽電池用リード線のはんだ付けが不十分になる。酸化膜の厚さは例えばオージェ分析によって得られるデプスプロファイル（スパッタ時間（ｓｅｃ）ｖｓ．組成比（ａｔ％））において、スパッタレートをＳｉＯ2 換算とし、酸素ピーク値が半減する時間で定義することができる。はんだめっき表面の酸化膜厚を７ｎｍ以下とする方法としては、めっき温度を使用はんだの液相線温度＋１２０℃以下に設定して溶融めっきを行う方法がある。
【００８０】
太陽電池用リード線１０と表面電極５４との接合面となる溶融はんだめっき層が平坦に形成されているため、半導体基板５２の電極上において太陽電池用リード線１０の位置が安定し、位置ずれが防止されている。また、平坦部を有する電極との有効接触面積を大きくとれるため、接触抵抗を下げることができる。さらに、リード線の０．２％耐力を小さくしているため、接合時に半導体基板５２が反りにくく、反りによるリード線の剥離が起こりにくい。
【００８１】
本発明の太陽電池５０によれば、太陽電池用リード線１０と半導体基板との有効接触面積が大きく、かつ、接合時のセル割れを抑制することができるので、太陽電池の出力の向上および歩留まりの向上が図れる。
【実施例】
【００８２】
（実施例１）
原料導電材であるＣｕ材料を圧延加工して幅１．０ｍｍ、厚さ０．２ｍｍの平角線状の帯板状導電材を形成した。この帯板状導電材を連続式加熱炉で熱処理し、さらに、この帯板状導電材の周囲に図５に示す溶融めっき設備（はんだ浴温度３３０℃、作業現場の温度３０℃、作業現場の湿度６５ＲＨ％）でＳｎ−３％Ａｇ−０．５％Ｃｕはんだめっき（液相線温度２２０℃）を施して帯板状導電材の上下面に平坦部を有する溶融はんだめっき層（中央部のめっき厚２０μｍ）を形成した（帯板状導電材は熱処理Ｃｕ）。以上により、図１の太陽電池用リード線１０を得た。その後、直ちに酸化膜厚測定（オージェ分析）及び接合力測定を実施した。また、引張速度１００ｍｍ／ｍｉｎの引張試験で得られたＳ−Ｓ曲線から０．２％耐力点荷重を求め、心材（Ｃｕ）の断面積で除して０．２％耐力を求めると６０ＭＰａであった。
【００８３】
（実施例２〜５、比較例１、実施例６〜８、比較例５）
実施例１の太陽電池用リード線１０と同様に帯板状導電材を形成し、連続式加熱炉で加熱温度を変更して熱処理し（実施例４〜８、比較例６は同じ温度で熱処理）、さらに、この帯板状導電材の周囲に図５に示す溶融めっき設備（はんだ浴温度３３０℃、作業現場の温度３０℃、作業現場の湿度６５ＲＨ％）でＳｎ−３％Ａｇ−０．５％Ｃｕはんだめっき（液相線温度２２０℃）を実施例２〜５、比較例１は実施例１と同じロール加工を施し、実施例６〜８はロールを調整しめっき量を変更し、比較例５はロールをまったく使用せずにはんだめっきを施し、帯板状導電材の上下面に、溶融はんだめっき層（中央部のめっき厚２０μｍ）を形成した（導体は熱処理Ｃｕ）。以上により、実施例２〜５、比較例１は図１、実施例６は図２、実施例７は図３、実施例８は図４、比較例５は図１０に示した太陽電池用リード線を得た。
【００８４】
実施例２〜８は作製した太陽電池用リード線を脱気したＡｌ袋（静電防止ＰＥＴ  １２μｍ／Ａｌ箔９μｍ／ナイロン１５μｍ／静電防止ＬＬＤＰＥ  ５０μｍ、酸素透過度１ｍｌ／ｍ2・ｄａｙ・ＭＰａ、透湿度０．１ｇ／ｍ2・ｄａｙ）で梱包し、３ヶ月保管後、酸化膜厚測定（オージェ分析）及び接合力測定を実施した。比較例１は作製した太陽電池用リード線を梱包せずに、３ヶ月保管後酸化膜厚測定（オージェ分析）及び接合力測定を実施した。
【００８５】
０．２％耐力は、実施例２は７０ＭＰａ、実施例３は８０ＭＰａ、実施例４は９０ＭＰａ、実施例５は９０ＭＰａ、比較例１は１００ＭＰａ、実施例６〜８は９０ＭＰａ、比較例５は９０ＭＰａであった。
【００８６】
（比較例２〜５）
原料導電材であるＣｕ材料を圧延加工して幅１．０ｍｍ、厚さ０．２ｍｍの平角線状の帯板状導電材を形成した。この帯板状導電材を連続式加熱炉で熱処理し（実施例４〜８と同じ温度で熱処理）、さらに、この帯板状導電材の周囲に溶融めっき設備でＳｎ−３％Ａｇ−０．５％Ｃｕはんだめっきを施して帯板状導電材の上下面に溶融はんだめっき層（中央部のめっき厚２０μｍ）を形成した（導体は熱処理Ｃｕ）。その後、比較例２、３はフラット加工ロールで圧延、比較例４は切削加工によりはんだめっき層に平坦部を形成した。比較例２〜５は作製した太陽電池用リード線を梱包せずに、３ヶ月保管後酸化膜厚測定（オージェ分析）及び接合力測定を実施した。以上により、図９の太陽電池用リード線９３を得た。０．２％耐力は、比較例２〜４は１２０ＭＰａ、比較例５は９０ＭＰａであった。
【００８７】
これら実施例１〜８及び比較例１〜５の太陽電池用リード線のはんだめっき表面の酸化膜厚をオージェ分析した結果、実施例１〜８はいずれも酸化膜厚が７ｎｍ以下と薄いのに対し、比較例１〜５はいずれも酸化膜厚が７ｎｍ以上と厚いことがわかった。ここで、酸化膜厚は、オージェ分析によって得られるデプスプロファイル（スパッタ時間（ｓｅｃ）ｖｓ．組成比（ａｔ％））において、酸素ピーク値が半減する時間で定義しており、次式で算出した。
【００８８】
酸化膜厚（ｎｍ）＝  ＳｉＯ2換算スパッタレート（ｎｍ／ｍｉｎ）
×  酸素ピーク値が半減する時間（ｍｉｎ）
これら実施例１〜４、比較例１、実施例６〜８、比較例２、及び比較例４、５の太陽電池用リード線にロジン系フラックスを適量塗布し、それぞれの太陽電池用リード線を縦１５０ｍｍ×横１５０ｍｍ×厚み１８０μｍの半導体基板（Ｓｉセル）の上面の電極部位に設置して、１０ｇの錘を載せた状態でホットプレート加熱（２６０℃で３０秒間保持）し、はんだ付けした。一方、実施例５、比較例３の太陽電池用リード線に導電性接着剤（Ａｇ／エポキシ系）を塗布し、それぞれの太陽電池用リード線を縦１５０ｍｍ×横１５０ｍｍ×厚み１８０μｍの半導体基板（Ｓｉセル）の上面の電極部位に設置して、１０ｇの錘を載せた状態でホットプレート加熱（１８０℃で３分間保持）し、接合した。さらに、これら半導体基板にはんだ付けした太陽電池用リード線の半導体基板に対する接合力を評価するために、９０゜剥離試験（試験速度：１０ｍｍ／ｍｉｎ、剥離長さ：１５ｍｍ）を行った。
【００８９】
実施例１〜８及び比較例１〜５の評価結果を表２に示す。
【００９０】
【表２】
0005397809.tif 000003
【００９１】
実施例１〜８及び比較例１〜５の酸化膜厚と接合力の評価結果を表３に示す。
【００９２】
【表３】
0005397809.tif 000004
【００９３】
表２の「めっき平坦部形成方法」の欄は、平角線状の帯板状導電材の上下面に平坦部を形成する方法を示す。「断面形状」の欄は、どの図に示した断面形状であったかを示す。「０．２％耐力」の欄は、引張試験の結果得られたリード線の０．２％耐力を示す。「セル接続方法」の欄は、セル上電極へのリード線の接続方法（はんだあるいは接着剤）を示す。「接合面積」の欄は、リード線とセルを接合後、常温に戻った状態で、有効接合面積の割合をＸ線で評価した結果を示し、有効接合面積の割合９０％以上を○、９０％未満を×とした。なお、有効接合面積の割合は下記の式により算出した。「量産コスト」の欄は、従来の溶融めっきにかかるコストを１．０とし、製造コストが１．２未満の場合を○、１．２〜１．５を△、１．５を超える場合を×とした。
【００９４】
（有効接合面積の割合）＝［（接合部面積の総和）／（リード線の投影面積）］
×１００
表３の「酸化膜厚」の欄は、オージェ分析によるデプスプロファイル（スパッタ時間（ｓｅｃ）ｖｓ．組成比（ａｔ％））より求めた、はんだめっき表面の酸化膜の厚み（ｎ＝５の平均値）を示す。「接合力」の欄は、９０゜剥離試験により銅板と太陽電池用リード線を引っ張り、どのくらいの引張力で引っ張ったときに接合が剥がれるか試験を行った結果を示し、○は引張力１０Ｎ以上、×は引張力１０Ｎ未満を示す。
【００９５】
「接合力」評価の結果、酸化膜厚が７ｎｍ以下の実施例１〜４、６〜８が接合力に優れるのに対し、酸化膜厚が７ｎｍ以上の比較例１、３、４、５は接合力に劣ることがわかった。
【００９６】
表２に示されるように、実施例１〜８の太陽電池用リード線は、０．２％耐力が低く、セル反りが少ないため、接合部面積の総和が大きいことが確認された。また、溶融めっきラインにおいて、溶融はんだに平坦部を形成する方法のため、量産コストが従来のはんだめっき線とほぼ同等であり、工業的に優れた方法である。また、通常、溶融めっき速度を上げることによって生じる、めっき厚の増加を抑えることも可能なため、生産性向上を図ることも可能である。
【００９７】
これに対し、実施例１〜８と同様の製造プロセスであっても、心材（Ｃｕ）の焼鈍温度を低くした比較例１では、リード線の０．２％耐力が高く、接合時のセル反りの影響で接合部面積の総和が小さくなる。比較例２〜４では、はんだめっきに平坦部を形成するために、圧延や切削加工を行ったため、リード線の心材（Ｃｕ）が加工硬化してリード線の０．２％耐力が高くなり、同様に接合時のセル反りの影響で接合部面積の総和が小さくなる。また、平坦部の加工を別の工程で行うため、量産コストも高くなってしまう。比較例５では、加工を入れないため０．２％耐力は低いものの、はんだめっきが山形の形状のため電極との接合部面積の総和が小さくなる。
【００９８】
以上のように、実施例１〜８及び比較例１〜５の評価結果から、本発明のリード線はセルとの有効接合面積を大きくできることが確認された。
【符号の説明】
【００９９】
１０、２０、３０、４０  太陽電池用リード線
１２、４２  帯板状導電材
１３、２３、２４、３３、３４、４３、４４  溶融はんだめっき層
【図１】
0005397809.tif 000005
【図２】
0005397809.tif 000006
【図３】
0005397809.tif 000007
【図４】
0005397809.tif 000008
【図５】
0005397809.tif 000009
【図６】
0005397809.tif 000010
【図７】
0005397809.tif 000011
【図８】
0005397809.tif 000012
【図９】
0005397809.tif 000013
【図１０】
0005397809.tif 000014